(57)【要約】      （修正有）【課題】溶接品質を向上させることが可能な溶接装置を提供する。【解決手段】溶接装置は、溶接処理を実行する溶接トーチと、溶接トーチに溶接線に沿う往復動作を含む周期的動作をさせる駆動部とを備える。周期的動作の１サイクルの経路は、前側の経路と後側の経路とで構成される。溶接装置は、前側の経路におけるアークを、前記後側の経路におけるアークより小さくするアーク制御部をさらに備える。【選択図】図３
2020124719.tif 000002
【特許請求の範囲】
【請求項１】
溶接処理を実行する溶接トーチと、
前記溶接トーチに溶接線に沿う往復動作を含む周期的動作をさせる駆動部とを備え、
前記周期的動作の１サイクルの経路は、前側の経路と後側の経路とで構成され、
前記前側の経路におけるアークを、前記後側の経路におけるアークより小さくするアーク制御部をさらに備える、溶接装置。
【請求項２】
前記駆動部は、前記溶接トーチに前記溶接線に対して垂直方向にウィービング動作させる、請求項１記載の溶接装置。
【請求項３】
前記駆動部は、前記ウィービング動作の１サイクルにおいて前記溶接トーチに前記溶接線に対して３回交差するようにウィービング動作させる、請求項２記載の溶接装置。
【請求項４】
前記駆動部による前記溶接トーチの前記ウィービング動作に従って描かれる軌跡は、リサージュ曲線である、請求項３記載の溶接装置。
【請求項５】
前記溶接線に対して垂直方向の幅を規定する第１パラメータと前記溶接線方向の長さを規定する第２パラメータとに基づいて前記軌跡を設定する設定部をさらに備える、請求項４記載の溶接装置。
【請求項６】
溶接電流を検出する検出部と、
前記検出部の検出結果に基づいて前記溶接線に対する前記溶接トーチのずれを補正する補正部とをさらに備える、請求項２記載の溶接装置。
【請求項７】
前記検出部は、
前記前側の経路における溶接電流を検出し、
前記後側の経路における溶接電流を検出しない、請求項６記載の溶接装置。
【請求項８】
前記アーク制御部は、
前記前側の経路における電流および電圧の少なくとも一方を、前記後側の経路における電流および電圧の少なくとも一方よりも小さくする、請求項１記載の溶接装置。
【請求項９】
溶接処理を実行する溶接トーチに溶接線に沿う往復動作を含む周期的動作をさせるステップと、
前記周期的動作の１サイクルの経路は、前側の経路と後側の経路とで構成され、
前記前側の経路におけるアークを、前記後側の経路におけるアークより小さくするステップとを備える、溶接方法。
【請求項１０】
前記前側の経路におけるアークを、前記後側の経路におけるアークより小さくするステップは、前記前側の経路における溶接電圧を所定電圧以下にし、前記後側の経路における溶接電圧を前記所定電圧以上にするステップを含む、請求項９記載の溶接方法。
【請求項１１】
前記周期的動作は、前進動作と後進動作とを含み、
前記周期的動作をさせるステップは、
前記前進動作時は前記溶接トーチと溶接処理対象の母材との距離を小さくするステップと、
前記後進動作時は前記溶接トーチと前記母材との距離を大きくするステップとをさらに含む、請求項９記載の溶接方法。
【発明の詳細な説明】
【技術分野】
【０００１】
本開示は、溶接装置に関するものである。
【背景技術】
【０００２】
一般に、溶接欠陥を抑制するために凝固割れを抑制することが重要である。凝固割れは、凝固時の収縮ゆがみが作用して起こる割れである。
【０００３】
この点で、凝固割れを抑制する方式として特開平６−７１４３５号公報においては、溶接トーチを半月ループ状に移動させながら溶接する方式が提案されている。また、特開２００５−１４４４５８号公報においては、溶接トーチの別の移動方式として溶接線方向に繰り返しスイッチバック（往復動作）する方式も提案されている。
【先行技術文献】
【特許文献】
【０００４】
【特許文献１】特開平６−７１４３５号公報
【特許文献２】特開２００５−１４４４５８号公報
【発明の概要】
【発明が解決しようとする課題】
【０００５】
しかしながら、上記方式では、例えば部材間の狭い開先に対する溶接処理では凝固割れが生じる可能性があり、溶接品質が低下する。
【０００６】
本開示は、上記の課題に鑑みてなされたものであり、その目的は、溶接品質を向上させることが可能な溶接装置および溶接方法を提供することである。
【課題を解決するための手段】
【０００７】
本開示の溶接装置は、溶接処理を実行する溶接トーチと、溶接トーチに溶接線に沿う往復動作を含む周期的動作をさせる駆動部とを備える。周期的動作の１サイクルの経路は、前側の経路と後側の経路とで構成される。溶接装置は、前側の経路におけるアークを、前記後側の経路におけるアークより小さくするアーク制御部をさらに備える。
【０００８】
本開示の溶接方法は、溶接処理を実行する溶接トーチに溶接線に沿う往復動作を含む周期的動作をさせるステップと、周期的動作の１サイクルの経路は、前側の経路と後側の経路とで構成され、前側の経路におけるアークを、後側の経路におけるアークより小さくするステップとを備える。
【発明の効果】
【０００９】
以上説明したように本開示の溶接装置および溶接方法によれば、溶接品質を向上させることが可能である。
【図面の簡単な説明】
【００１０】
【図１】実施形態１に基づく溶接装置１を説明する図である。
【図２】凝固割れのメカニズムについて説明する図である。
【図３】溶接トーチ３０の移動について説明する図である。
【図４】溶接トーチ３０の周期的動作に伴う溶接金属の状態を説明する図である。
【図５】アーク制御のイメージを説明する概念図である。
【図６】溶接条件としてアークが小さい場合の溶接トーチの周期的動作を説明する図である。
【図７】溶接条件としてアークが大きい場合の溶接トーチの周期的動作を説明する図である。
【図８】実施形態１に基づく溶接トーチ３０のアーク制御について説明する図である。
【図９】実施形態１に基づく溶接装置１の溶接処理について説明するフロー図である。
【図１０】実施形態２に従う溶接装置１のアークセンサ機能について説明する図である。
【図１１】実施形態２に基づく溶接トーチ３０のウィービング動作について説明する図である。
【図１２】部材１００Ａおよび部材１００Ｂの部材間に溶接トーチ３０が配置されて部材間を溶接する別の場合について説明する図である。
【図１３】実施形態２に従う設定部６４による溶接トーチ３０の設定軌跡について説明する図である。
【図１４】実施形態２に従う溶接トーチ３０の溶接処理における移動軌跡を説明する図である。
【図１５】実施形態２に従う溶接トーチ３０のウィービング動作の１サイクルにおける溶接電流の変化を説明する図である。
【図１６】実施形態２に基づく溶接装置１の溶接処理について説明するフロー図である。
【図１７】実施形態２に基づくアークセンサ処理のサブルーチンを説明するフロー図である。
【発明を実施するための形態】
【００１１】
実施形態について図面を参照しながら詳細に説明する。なお、図中同一または相当部分には同一符号を付し、その説明は繰り返さない。
【００１２】
（実施形態１）
＜溶接装置の全体構成＞
図１は、実施形態１に基づく溶接装置１を説明する図である。
【００１３】
図１を参照して、実施形態１に基づく溶接装置１は、工場内の床面などに据え付けられた溶接ロボット２０と、溶接電源装置１３と、溶接制御装置１０と、ワイヤ送給装置４０と、溶接電流計測器５０とを備えている。ここで、溶接ロボット２０は、溶接ワイヤＷと部材１００との間に発生させたアーク放電による熱を利用して溶接を行うためのアーク溶接ロボットである。溶接ロボット２０は、各々が所定の方向に回動する複数の関節を介して連結された連結アーム２１と、連結アーム２１の先端部に取り付けられた溶接トーチ３０と、連結アーム２１を動作させて溶接トーチ３０を移動させるアクチュエータ２２とを備えた多関節型ロボットである。ワイヤ送給装置４０は、アーク溶接が行われる際に、所定の速度で溶接ワイヤＷを繰り出し、溶接トーチ３０に供給されるように構成されている。
【００１４】
溶接制御装置１０は、溶接ロボット２０および溶接電源装置１３の動作制御を行うために設けられている。
【００１５】
溶接制御装置１０は、複数の機能ブロックを有する。具体的には、溶接制御装置１０は、溶接電源制御部１１と、溶接制御部１４と、記憶部６２と、ロボット動作制御部１５と、アークセンサ制御部１６と、Ａ／Ｄ変換部１２と、設定部６４とを含む。
【００１６】
記憶部６２は、各種のプログラムおよびデータを記憶する。
設定部６４は、外部から入力されるパラメータに従って溶接トーチ３０の軌跡を設定する。
【００１７】
溶接制御部１４は、記憶部６２に格納されているプログラムに基づいて溶接動作を実行する。溶接制御部１４は、記憶部６２に格納されている溶接条件および設定部６４で設定された軌跡に基づいて溶接動作を実行するために各部に対する各種指示を出力する。
【００１８】
溶接電源制御部１１は、溶接制御部１４からの指示に従って溶接電源装置１３に対して、アークを制御するための指令信号を出力する。指令信号は、溶接ワイヤＷの送給速度を規定する指令電流信号と、アークの両端間の電圧を規定する指令電圧信号とを含む。
【００１９】
溶接電源装置１３は、溶接制御装置１０からの制御指令に基づいて所定の動作を行うように構成されている。
【００２０】
溶接電源装置１３は、ワイヤ送給装置４０から繰り出される溶接ワイヤＷの供給速度を制御する機能を有するとともに、給電ケーブルＣＢ（＋）およびＣＢ（−）を用いて溶接トーチ３０および部材１００間に所定の大きさの電力（入熱）を供給する機能を有している。具体的には、溶接電圧印加用の給電ケーブルＣＢ（＋）がワイヤ送給装置４０と接続され、給電ケーブルＣＢ（−）が部材２００と接続される。溶接電源装置１３は、溶接電源制御部１１からの指令信号に対応して調整された電力をワイヤ送給装置４０に出力して、溶接ワイヤＷと部材１００との間にアーク放電を発生させるように構成されている。
【００２１】
溶接電流計測器５０は、給電ケーブルＣＢ（−）側に設けられ、溶接動作が行われている際の溶接電流を計測する。溶接電流計測器５０は、計測結果を溶接制御装置１０にフィードバックする。Ａ／Ｄ変換部１２は、溶接電流計測器５０からのアナログ信号をデジタル信号に変換して、溶接制御部１４に出力する。
【００２２】
溶接電源制御部１１は、溶接制御部１４からの指示に従って溶接電源装置１３に対してワイヤ送給装置４０から繰り出される溶接ワイヤＷの供給速度を調整するための指令電流信号を出力する。指令電流信号は電流値を指令する。溶接ワイヤＷの供給速度は、指令の電流値により規定される。ワイヤ送給装置４０は、溶接電源装置１３からの指令電流信号に従って溶接ワイヤＷの供給速度を調整する。
【００２３】
アークセンサ制御部１６は、アークセンサ機能によりロボット動作制御部１５に対して所定の動作を実行するように指示する。
【００２４】
ロボット動作制御部１５は、溶接制御部１４からの指示に従ってアクチュエータ２２を制御する。ロボット動作制御部１５は、アクチュエータ２２に対して溶接トーチ３０を位置制御するための動作指令を出力する。アクチュエータ２２は、溶接制御装置１０から送信された動作指令に基づいて連結アーム２１および溶接トーチ３０を動作させ、溶接トーチ３０を所定の位置に動作させる。
【００２５】
なお、溶接電源制御部１１、溶接トーチ３０、溶接電流計測器５０、設定部６４およびアクチュエータ２２は、本開示の「アーク制御部」、「溶接トーチ」、「検出部」、「設定部」および「駆動部」の一例である。
【００２６】
＜凝固割れのメカニズム＞
図２は、凝固割れのメカニズムについて説明する図である。
【００２７】
図２（Ａ）に示されるように、溶接金属は、凝固の過程で母材により急冷される。開先断面視で見た場合、溶接金属内部には、高さ方向に延び、かつ溶接線方向に延びる面状の液状部が発生する。液状部の凝固時には面に略直交する方向に引っ張り応力が加わる。
【００２８】
図２（Ｂ）に示されるように、溶接金属内部が当該引っ張り応力に負けて剥離した場合に、凝固割れ（梨形ビード割れ）が生じる。
【００２９】
＜溶接の周期的動作＞
図３は、溶接トーチ３０の移動について説明する図である。
【００３０】
図３（Ａ）を参照して、供給された溶接ワイヤＷは、溶接トーチ３０の先端にあるコンタクトチップ３１にガイドされ、母材（部材１００Ａおよび部材１００Ｂ）に向けて送り出される。コンタクトチップ３１は、溶接ワイヤＷへ溶接電流を供給する。これにより、アークＡが生じる。なお、溶接トーチ３０の先端と母材との距離、換言するとコンタクトチップ３１と母材との距離を突き出し距離Ｈという。
【００３１】
本例においては、部材間の溶接線Ｌに沿って溶接トーチ３０が所定の速度で進行方向に移動して往復動作を含みながら周期的に動作（周期的動作）する様子が示されている。
【００３２】
周期的動作は、経路ａ-ｂあるいはｄ-ｅでの動作である前進動作と、経路ｂ-ｃ-ｄでの動作である後進動作とを含む。
【００３３】
周期的動作の１サイクルの経路は、図３（Ａ）に示される経路ａ-ｂ-ｃ-ｄ-ｅである。
本例においては、溶接線Ｌに対して垂直方向から視た（以下、側面視という）溶接トーチ３０の先端動作が描かれている。溶接線Ｌに対して垂直方向とは、溶接線Ｌと溶接トーチ３０の高さ方向とに対して垂直な方向を意味する。
【００３４】
溶接トーチ３０は、溶接線Ｌに沿う進退動作を行う際、前進では下方に傾斜して移動し、後進では上方に傾斜して移動する。溶接トーチ３０が下方に傾斜して移動とは、溶接トーチ３０が溶接線方向への移動とともに母材との距離が小さくなることを意味する。溶接トーチ３０が上方に傾斜して移動とは、溶接トーチ３０が溶接線方向への移動とともに母材との距離が大きくなることを意味する。なお、溶接トーチ３０は、上下方向に傾斜することなく移動してもよい。
【００３５】
溶接トーチ３０が周期的動作することにより、作成した溶接金属の上に、溶接金属が重畳する。したがって、作成した溶接金属の表面を重畳した溶接金属が再度溶かすことになる。
【００３６】
図３（Ｂ）には、部材１００Ａおよび１００Ｂを上面視した場合の溶接トーチ３０の移動軌跡が実線および点線で示されている。実線は前進方向の移動であり、点線は後進方向の移動を示している。
【００３７】
本例においては、部材１００Ａおよび１００Ｂの開先の中心である溶接線Ｌに沿って溶接トーチ３０が周期的動作しながら進行方向に移動する軌跡が示されている。
【００３８】
図３（Ｂ）では、前進動作の経路と後進動作の経路とが異なっているが、両者の経路が同一であってよい。周期的動作の経路は、トーチ進行の順で前側の経路と後側の経路とより成る。
【００３９】
図３（Ａ）を参照して、前側の経路はａ-ｂ-ｃの経路であり、後側の経路はｃ-ｄ-ｅの経路である。
【００４０】
図３（Ｃ）には、溶接トーチ３０の周期的動作に従うアーク制御に用いる指令電圧信号に従う溶接電圧の変化が示されている。
【００４１】
縦軸が溶接電圧であり、横軸が経路の位置を指し示す。
本例においては、経路ａ-ｂ-ｃ-ｄ-ｅにおける指令電圧信号に従う溶接電圧の変化が示されている。
【００４２】
具体的には、周期的動作する際の前側の経路におけるアークを周期的動作する後側の経路におけるアークより小さくする。
【００４３】
より具体的には、指令電圧信号を調整して前側の経路に対応する経路ａ−ｃにおける溶接電圧を所定電圧ＥＴ以下に設定し、後側の経路に対応する経路ｃ−ｅにおける溶接電圧を所定電圧ＥＴ以上に設定する。
【００４４】
図４は、溶接トーチ３０の周期的動作に伴う溶接金属の状態を説明する図である。
図４（Ａ）には、周期的動作の前側の経路で作成される溶接金属が示されている。図２で説明したように、溶接金属は凝固の過程で母材により急冷される。開先断面視で見た場合、溶接金属内部には、高さ方向に延び、かつ溶接線方向に延びる面状の液状部が発生する。液状部の凝固時には面に略直交する方向に引っ張り応力が加わる。
【００４５】
図４（Ｂ）には、周期的動作の後側の経路で作成される溶接金属が示されている。後側の経路の作成の際に前側の経路で作成した溶接金属の表面が溶かされる。したがって、溶接金属の凝固方向が、液状部に直交する横方向から上方向に変化する。当該凝固方向の変化により液状部の面に略直交する方向の引っ張り応力が弱まり、凝固割れを抑制することが可能である。
【００４６】
しかしながら、溶接品質を向上させるためには、溶接トーチ３０の周期的動作とともに溶接条件として溶接トーチ３０のアークを制御する必要がある。
【００４７】
＜アーク制御の説明＞
図５は、アーク制御のイメージを説明する概念図である。
【００４８】
図５（Ａ）には、アークＡが小さい場合が示されている。図５（Ｂ）には、アークＡが大きい場合が示されている。アークＡが小さいとは、溶接ワイヤＷが伸びる方向に直交する方向のアークＡの幅が小さいことを意味する。アークＡが大きいとは、溶接ワイヤＷが伸びる方向に直交する方向のアークの幅が大きいことを意味する。当該図に示されるようにアークＡが小さい場合には、アークＡが収縮し、アーク力が集中する。一方、アークＡが大きい場合には、アークＡが広がり、アーク力が分散する。
【００４９】
従って、アークＡが小さい場合には溶け込みが深くなりアンダーカットになりにくい。一方、アークＡが大きい場合には溶け込みが浅くなり、アンダーカットになりやすい。
【００５０】
図６は、溶接条件としてアークが小さい場合の溶接トーチの周期的動作を説明する図である。
【００５１】
図６（Ａ）には、溶接トーチ３０の前側の経路においてアークが小さい場合の溶接金属が示されている。当該図に示されるように、溶け込みが深く、残留ルートは小さいため継ぎ手強度が上がる。
【００５２】
図６（Ｂ）には、溶接トーチ３０の後側の経路においてアークが小さい場合の溶接金属が示されている。当該図に示されるように、前側の経路で生成された溶接金属の上に後側の経路で生成された溶接金属が重畳される。したがって、前側の経路で生成された溶接金属の凝固割れは、凝固方向の変化により抑制される。一方で、アークが小さい場合には、アークが収縮するため溶接金属の形状が細くなる。これにより、溶接金属内部には、高さ方向に延び、かつ溶接線方向に延びる面状の液状部が発生し、引っ張り応力により凝固割れが生じる可能性がある。
【００５３】
図７は、溶接条件としてアークが大きい場合の溶接トーチの周期的動作を説明する図である。
【００５４】
図７（Ａ）には、溶接トーチ３０の前側の経路においてアークが大きい場合の溶接金属が示されている。当該図に示されるように、溶け込みが浅く、残留ルートは大きいため継ぎ手強度が下がる。
【００５５】
図７（Ｂ）には、溶接トーチ３０の後側の経路においてアークが大きい場合の溶接金属が示されている。当該図に示されるように、前側の経路で生成された溶接金属の上に後側の経路で生成された溶接金属が重畳される。したがって、前側の経路で生成された溶接金属の凝固割れは、凝固方向の変化により抑制される。一方で、アークが大きい場合には、アークが広がるため溶接金属の形状は太くなる。これにより、溶接金属内部には、幅方向に延び、かつ溶接線方向に延びる面状の液状部が発生する。この液状部の形状のため、凝固方向が上向きに変化するため引っ張り応力による凝固割れは生じにくい。
【００５６】
図８は、実施形態１に基づく溶接トーチ３０のアーク制御について説明する図である。
実施形態１の溶接装置１は、溶接トーチ３０の周期的動作においてアークを制御する。具体的には、溶接トーチ３０が周期的動作する前側の経路におけるアークの大きさを後側の経路におけるアークの大きさ以下の大きさとする。より具体的には、指令電圧信号を調整して前側の経路に対応する経路ａ−ｃにおける溶接電圧を所定電圧ＥＴ以下に設定し、後側の経路に対応する経路ｃ−ｅにおける溶接電圧を所定電圧ＥＴ以上に設定する。
【００５７】
図８（Ａ）に示されるように、溶接トーチ３０が前側の経路にある時はアークを小さくする。これにより、図６（Ａ）で説明したように溶け込みを深くし、継ぎ手強度を上げることが可能である。
【００５８】
図８（Ｂ）に示されるように、溶接トーチ３０が後側の経路にある時はアークを大きくする。これにより、図７（Ｂ）で説明したように、前側の経路で生成された溶接金属の上に後側の経路で生成された溶接金属が重畳されるため前側の経路で生成された溶接金属の凝固割れは、凝固方向の変化により抑制される。そして、アークが広がるため溶接金属の形状は太くなる。溶接金属内部には、幅方向に延び、かつ溶接線方向に延びる面状の液状部が発生する。この液状部の形状のため、凝固方向が上向きに変化するため引っ張り応力による凝固割れを抑制することが可能である。
【００５９】
当該方式により、継ぎ手強度を上げるとともに、溶接金属の凝固割れを抑制し、溶接品質を向上させることが可能である。
【００６０】
図９は、実施形態１に基づく溶接装置１の溶接処理について説明するフロー図である。
図９を参照して、溶接装置１は、溶接を開始する（ステップＳ０）。具体的には、溶接制御部１４は、記憶部６２に保存されている溶接条件に従って溶接処理を実行するために溶接電源制御部１１およびロボット動作制御部１５に対して指示する。
【００６１】
溶接電源制御部１１は、溶接制御部１４からの指示に従って溶接電源装置１３に対して溶接処理におけるアークを設定するための指令信号を出力する。アークの大きさは、溶接電流、或いは溶接電圧により設定される。溶接電流は溶接ワイヤＷの供給速度に比例するので、溶接ワイヤ供給速度の調整により溶接電流調整を行う。従って、アークを設定するための指令信号は、溶接ワイヤＷの供給速度を規定する指令電流信号と、溶接電圧を設定する指令電圧信号を含む。
【００６２】
溶接電源装置１３は、溶接電源制御部１１からの指令信号に従ってワイヤ送給装置４０に対して溶接ワイヤＷの供給速度を規定する指令電流を出力する。また、溶接電源装置１３は、溶接電源制御部１１からの指令信号に対応する電圧値を溶接ロボット２０に出力して、溶接ワイヤＷと部材１００との間にアーク放電を発生させる。
【００６３】
次に、溶接装置１は、溶接トーチ３０の移動処理を実行する（ステップＳ２）。具体的には、溶接制御部１４は、一定速度で溶接線Ｌに沿って進行方向に移動させる。
【００６４】
次に、溶接装置１は、進行方向への移動開始と同時に溶接トーチ３０の周期的動作処理を実行する（ステップＳ４）。具体的には、溶接制御部１４は、周期的動作処理として、前進方向に進んだ後に後進方向に進み、その後、前進方向に進む処理を実行する。図３（Ａ）に示される例では、経路ａ-ｂを前進方向に進み、次に経路ｂ-ｃ-ｄを後進方向に進み、その後、経路ｄ-ｅを前進方向に進む処理を実行する。
【００６５】
次に、溶接装置１は、アーク調整処理を実行する（ステップＳ６）。具体的には、溶接制御部１４は、溶接トーチ３０が周期的動作経路（ａ-ｂ-ｃ-ｄ-ｅ）の前側の経路（ａ−ｂ−ｃ）にあるときはアークを小さくし、後側の経路（ｃ−ｄ−ｅ）にあるときは、アークを大きくする処理を溶接電源制御部１１に指示して実行する。溶接電源制御部１１は、溶接電源装置１３に指示して溶接トーチ３０が周期的動作経路の前側の経路にあるときはアークを小さくし、後側の経路にあるときはアークを大きくする処理を実行する。
【００６６】
例えば、アークを小さくするために供給する電圧あるいは電流の少なくとも一方を後側の経路よりも小さくし、アークを大きくするために供給する電圧あるいは電流の少なくとも一方を前側の経路よりも大きくしても良い。例えば、図３（Ｃ）に示されるように、アーク調整処理は、周期的動作動作の経路（ａ−ｂ−ｃ−ｄ−ｅ）の前側の経路（ａ-ｂ-ｃ）では溶接電圧を所定電圧ＥＴ以下とし、後側の経路（ｃ-ｄ-ｅ）では所定電圧ＥＴ以上とする処理であってよい。なお、前側の経路と後側の経路とを繋ぐ位置ａ、ｃ、ｅでの溶接電圧は等しい。
【００６７】
アーク調整処理は、溶接トーチ３０の溶接線Ｌに沿う動作の方向に応じて、溶接トーチ３０の高さ（母材との距離）を変える処理であってもよい。詳細には、図３（Ａ）に示されるように、溶接トーチ３０は、溶接線Ｌに沿う周期的動作において、前進動作に伴って母材に近づくように動作され、後進動作に伴って母材から離れるように動作される。アークＡは溶接ワイヤＷの先端から母材に向かって末広がりの形状となるので、この処理により、前進動作ではアークＡは小さく、後進動作ではアークＡは大きくなる。
【００６８】
そして、溶接装置１は、溶接処理が終了したか否かを判断する（ステップＳ８）。
ステップＳ８において、溶接装置１は、溶接処理が終了したと判断した場合（ステップＳ８においてＹＥＳ）には、終了する（エンド）。
【００６９】
一方、ステップＳ８において、溶接装置１は、溶接処理が終了しないと判断した場合（ステップＳ８においてＮＯ）には、ステップＳ２に戻り、上記処理を繰り返す。
【００７０】
（実施形態２）
実施形態２は、溶接装置１のアークセンサ機能について説明する。
【００７１】
図１０は、実施形態２に従う溶接装置１のアークセンサ機能について説明する図である。
【００７２】
図１０（Ａ）には、溶接線Ｌとティーチング線との間のズレが示されている。
ティーチング線は、溶接線Ｌを狙って設定されるが、溶接中の部材の熱歪みあるいは設置精度に起因して、溶接線Ｌとティーチング線とがずれる可能性がある。
【００７３】
図１０（Ｂ）には、アークセンサ機能により、ティーチングした溶接トーチ３０の移動軌跡と溶接線Ｌとのズレを検出して、補正する場合が示されている。本例においては、溶接線Ｌに倣うように、溶接トーチ３０の移動軌跡を上側に補正する。
＜ウィービング動作＞
図１１は、実施形態２に基づく溶接トーチ３０のウィービング動作について説明する図である。
【００７４】
図１１（Ａ）には、部材１００Ａおよび部材１００Ｂの部材間に溶接トーチ３０が配置されて部材間を溶接する場合が示されている。溶接トーチ３０のウィービング動作は、溶接線Ｌが延びる方向に進みながら左右に揺動する動作をいう。溶接線Ｌが延びる方向とは、図１１（Ａ）において紙面に直交する方向である。左右に揺動とは、溶接線Ｌと溶接トーチ３０の高さ方向に直交する方向での揺動を意味する。
【００７５】
本例においては、部材１００Ａおよび１００Ｂを側面視した場合において、溶接トーチ３０がウィービング動作中に左右に揺動する様子が描かれている。本例においては、溶接トーチ３０が部材間の開先の中央と端の位置に移動する場合が示されている。
【００７６】
図１１（Ｂ）には、図１１（Ａ）の場合における溶接電流の変化が示されている。
溶接電流は、溶接トーチ３０から部材までの距離である突き出し距離が短いほど大きくなり、突き出し距離が長いほど溶接電流は小さくなる。したがって、ウィービング１周期の間において、溶接トーチ３０が部材間の開先の端領域に近づくほど溶接トーチ３０と端領域との突き出し距離が短くなり、溶接トーチ３０が中央に近づくほど溶接トーチ３０と中央領域との突き出し距離が長くなる。それゆえ、図１１（Ｂ）に示されるように中央領域において溶接電流が下がり、端領域により溶接電流が大きくなる電流波形となる。
【００７７】
図１２は、部材１００Ａおよび部材１００Ｂの部材間に溶接トーチ３０が配置されて部材間を溶接する別の場合について説明する図である。
【００７８】
図１２（Ａ）には、部材１００Ａおよび１００Ｂを側面視した場合において、溶接トーチ３０がウィービング動作中に左右に揺動する様子が描かれている。本例においては、ウィービング動作中の中央に位置する溶接トーチ３０と部材間の開先中心位置とがずれている場合が示されている。
【００７９】
図１２（Ｂ）には、図１２（Ａ）の場合における溶接電流の変化が示されている。
溶接電流は、溶接トーチ３０から部材までの距離である突き出し距離が短いほど大きくなり、突き出し距離が長いほど溶接電流は小さくなる。したがって、ウィービング１周期の間において、溶接トーチ３０が部材間の開先の端領域に近づくほど溶接トーチ３０と端領域との突き出し距離が短くなり、溶接トーチ３０が中央に近づくほど溶接トーチ３０と中央領域との突き出し距離が長くなる。それゆえ、図１２（Ｂ）に示されるように中央領域において溶接電流が下がり、端領域により溶接電流が大きくなる電流波形となる。
【００８０】
図１２（Ｃ）には、部材１００Ａおよび１００Ｂを側面視した場合において、本例においては、溶接トーチ３０がウィービング動作中の左端に位置する場合が示されている。
【００８１】
図１２（Ｄ）には、図１２（Ｃ）の場合における溶接電流の変化が示されている。
溶接電流は、溶接トーチ３０から部材までの距離である突き出し距離が短いほど大きくなり、突き出し距離が長いほど溶接電流は小さくなる。したがって、ウィービング１周期の間において、溶接トーチ３０が部材間の開先の左端領域に近づくほど溶接トーチ３０と端領域との突き出し距離が短くなる。それゆえ、図１２（Ｄ）に示されるように左端領域により溶接電流が大きくなる電流波形となる。
【００８２】
図１２（Ｅ）には、部材１００Ａおよび１００Ｂを側面視した場合において、本例においては、溶接トーチ３０がウィービング動作中の右端に位置する場合が示されている。
【００８３】
図１２（Ｆ）には、図１２（Ｅ）の場合における溶接電流の変化が示されている。
溶接電流は、溶接トーチ３０から部材までの距離である突き出し距離が短いほど大きくなり、突き出し距離が長いほど溶接電流は小さくなる。したがって、ウィービング１周期の間において、溶接トーチ３０が部材間の開先の端領域に近づくほど溶接トーチ３０と端領域との突き出し距離が短くなる。
【００８４】
一方で、溶接トーチ３０のウィービング動作中の中央が開先中心位置に対して左にずれているため、溶接トーチ３０と部材との距離に関して、部材の左端の方が部材の右端よりも突き出し距離が短い。
【００８５】
それゆえ、左端の溶接電流の方が右端の溶接電流の値よりも大きくなる電流波形となる。これにより、溶接トーチ３０のウィービング動作中の中央の位置が開先中心位置よりも左にずれていることを検出することが可能である。
【００８６】
アークセンサ制御部１６は、当該電流波形の検出結果により溶接トーチ３０の先端が左側にずれていることを検出する。アークセンサ制御部１６は、ロボット動作制御部１５に指示し、溶接トーチ３０の溶接線Ｌからのずれを補正するように指示する。具体的には、溶接トーチ３０のウィービング動作中の中央位置を右側に補正する。
【００８７】
これにより、溶接トーチ３０のウィービング動作中の中央位置が溶接線Ｌに倣うように補正することが可能である。
【００８８】
図１３は、実施形態２に従う設定部６４による溶接トーチ３０の設定軌跡について説明する図である。
【００８９】
図１３（Ａ）を参照して、溶接設定部６４は、周期的動作の１サイクル期間におけるウィービング幅を規定するパラメータＰ１と、周期的動作の１サイクル期間の長さを規定するパラメータＰ２とに従って溶接トーチ３０の軌跡を設定する。
【００９０】
ウィービング動作は、溶接線Ｌに対して垂直方向に移動する動作である。
周期的動作は、溶接線Ｌに沿って前進方向（溶接進行方向）および後進方向に移動する動作である。
【００９１】
前側の経路と後側の経路の境界は、１サイクル期間の軌跡の溶接線方向の長さを等分する位置であってよい。
【００９２】
図１３（Ａ）には、周期的動作の１サイクル期間においてパラメータＰ１に従って溶接線に対して３回交差するウィービング動作と、パラメータＰ２に従う往復動作とが組み合わされることにより８の字状の軌跡を描く場合が示されている。
【００９３】
この１サイクル期間の軌跡自体をウィービング動作による１サイクル期間の軌跡としてもよい。
【００９４】
図１３（Ｂ）には、周期的動作の１サイクル期間においてパラメータＰ１に従って溶接線に対して４回交差するウィービング動作と、パラメータＰ２に従う往復動作とが組み合わされることにより３つ円の軌跡を描く場合が示されている。
【００９５】
図１３（Ｃ）および（Ｄ）には、周期的動作の１サイクル期間においてパラメータＰ１に従って溶接線に対して３回交差するウィービング動作と、パラメータＰ２に従う往復動作とが組み合わされるとともに、ウィービング動作あるいは周期的動作の速度も調整することにより、種々のリサージュ曲線の軌跡を描くことが可能な場合が示されている。一例として、直線形状の８の字や、非対称の８の字状の軌跡を描く場合が示されている。
【００９６】
パラメータＰ１，Ｐ２を調整することにより溶接ビードの形状を調整して、溶接品質を向上させることが可能である。
【００９７】
図１４は、実施形態２に従う溶接トーチ３０の溶接処理における移動軌跡を説明する図である。
【００９８】
図１４に示されるように、進行方向の移動速度を考慮した溶接トーチ３０の移動軌跡が示されている。一例として、図１３（Ａ）の軌跡が設定されている場合について説明する。溶接トーチ３０は、上記軌跡を描きながら進行方向に移動する。
【００９９】
図１５は、実施形態２に従う溶接トーチ３０のウィービング動作の１サイクルにおける溶接電流の変化を説明する図である。
【０１００】
図１５（Ａ）には、図１３（Ａ）において設定部６４で設定した８の字状の軌跡が示されている。本例においては、溶接トーチ３０は、８の字状の軌跡の中心位置（１）から開始して、（２）〜（９）の順番で軌跡を描く場合が示されている。なお、本例においては、進行方向の移動については考慮していない。
【０１０１】
図１５（Ｂ）には、前側の経路である前半部における開先と溶接トーチ３０との状態が示されている。前進動作である前半部において、溶接線Ｌに沿って溶接金属が最初に生成される。したがって、溶接トーチ３０と開先との間には溶湯はない。
【０１０２】
図１５（Ｃ）には、後側の経路である後半部における開先と溶接トーチ３０との状態が示されている。後進動作である後半部において、溶接線Ｌに沿って前回の前進動作で作成された溶接金属の上に新たな溶接金属が重畳される。したがって、溶接トーチ３０と開先との間には溶湯がある。
【０１０３】
図１５（Ｄ）は、図１５（Ａ）の軌跡に従う溶接電流の変化が示している。
当該図に示されるように、溶接トーチ３０と開先との間に溶湯がない前側の経路（前半部）において、溶接トーチ３０と開先との距離に応じた山形の溶接電流の波形が計測される。一方、溶接トーチ３０と開先との間に溶湯がある後側の経路（後半部）において、溶接トーチ３０と開先との距離に応じた山形の溶接電流の波形は計測されない。したがって、実施形態２においては、前半部において計測された溶接電流の波形を用いてアークセンサ機能を実行する。
【０１０４】
図１６は、実施形態２に基づく溶接装置１の溶接処理について説明するフロー図である。
【０１０５】
図１６を参照して、図９と比較して、ステップＳ７におけるアークセンサ処理がさらに追加されている点が異なる。その他の点については同様であるのでその詳細な説明については繰り返さない。
【０１０６】
図１７は、実施形態２に基づくアークセンサ処理のサブルーチンを説明するフロー図である。
【０１０７】
図１７を参照して、アークセンサ制御部１６は、溶接電流を計測する（ステップＳ１０）。
【０１０８】
次に、アークセンサ制御部１６は、周期的動作が１サイクル完了したかどうかを判断する（ステップＳ１２）。
【０１０９】
ステップＳ１２において、アークセンサ制御部１６は、周期的動作が１サイクル完了しない場合（ステップＳ１２においてＮＯ）には、ステップＳ１０に戻り溶接電流の計測を継続する。
【０１１０】
一方、ステップＳ１２において、アークセンサ制御部１６は、周期的動作が１サイクル完了したと判断した場合（ステップＳ１２においてＹＥＳ）には、電流データから前側の経路のみのデータを抽出する（ステップＳ１４）。図１５（Ｄ）で説明したように前半部のみを抽出する。
【０１１１】
次に、アークセンサ制御部１６は、補正方向を検出する（ステップＳ１６）。具体的には、図１２で説明したように、電流波形の検出結果に基づいてウィービング動作中の溶接線に対する溶接トーチ３０の中央位置のずれ方向を検出する。
【０１１２】
そして、アークセンサ制御部１６は、位置を補正する（ステップＳ１８）。アークセンサ制御部１６は、ロボット動作制御部１５に指示し、溶接トーチ３０の溶接線Ｌからのずれを補正するように指示する。具体的には、溶接トーチ３０のウィービング動作中の中央位置をずれ方向に応じて補正する。
【０１１３】
そして、処理を終了する（リターン）。
当該処理により、有効な溶接電流の波形を用いてアークセンサ機能を実行するため精度の高い補正処理を実行することが可能である。
【０１１４】
［作用効果］
次に、実施形態の作用効果について説明する。
【０１１５】
実施形態の溶接装置１には、図１に示すように、溶接処理を実行する溶接トーチ３０と、溶接トーチ３０に溶接線に沿う往復動作を含む周期的動作させるためのアクチュエータ２２と、溶接トーチ３０のアークを制御する溶接電源制御部１１とが設けられる。溶接電源制御部１１は、溶接トーチ３０が周期的動作する経路の前側の経路におけるアークの大きさを、周期的動作する経路の後側の経路におけるアークの大きさより小さい大きさとする。これにより、部材間の継ぎ手強度を上げるとともに、溶接金属の凝固割れを抑制するため、溶接品質を向上させることが可能である。アークの大小は、例えば、溶接電圧により制御される。アークの大小により、周期的動作の前側の経路と後側の経路とを区分しても良い。
【０１１６】
アクチュエータ２２は、溶接トーチ３０を溶接線Ｌに対して垂直方向にウィービング動作させてもよい。ウィービング動作させることによりアークセンサ機能による溶接線Ｌからの位置ずれを検出可能である。
【０１１７】
アクチュエータ２２は、ウィービング動作の１サイクルにおいて溶接トーチ３０を溶接線に対して３回交差するようにウィービング動作させてもよい。８の字状の軌跡を描くことにより溶接ビードの形状を調整して、溶接品質を向上させることが可能である。
【０１１８】
アクチュエータ２２による溶接トーチ３０のウィービング動作に従って描かれる軌跡は、リサージュ曲線であってもよい。溶接ビードの形状を調整して、溶接品質を向上させることが可能である。
【０１１９】
実施形態の溶接装置１には、溶接線に対して垂直方向の幅を規定するパラメータＰ１と溶接線方向の長さを規定するパラメータＰ２とに基づいて軌跡を設定する設定部６４がさらに設けられてもよい。軌跡を調整することにより溶接ビードの形状を調整して、溶接品質を向上させることが可能である。
【０１２０】
実施形態の溶接装置１には、溶接電流を検出する溶接電流計測器５０と、溶接電流計測器５０の検出結果に基づいて溶接線に対する溶接トーチ３０のずれを補正するアークセンサ制御部１６とがさらに設けられても良い。アークセンサ機能による溶接線Ｌからの位置ずれを検出して、補正することにより精度の高い溶接が可能である。
【０１２１】
溶接電流計測器５０は、周期的動作の前側の経路における溶接電流を検出し、周期的動作における後側の経路における溶接電流を検出しないようにしてもよい。有効な溶接電流の波形を用いてアークセンサ機能を実行するため精度の高い補正処理を実行することが可能である。
【０１２２】
溶接電源制御部１１は、周期的動作の前側の経路における電流および電圧の少なくとも一方は、周期的動作の後側の経路における電流および電圧の少なくとも一方よりも小さくしてもよい。電流および電圧の少なくとも一方を調整することにより簡易な方式でアークを制御することが可能である。
【０１２３】
溶接装置１の溶接方法は、溶接処理を実行する溶接トーチ３０に溶接線に沿う往復動作を含む周期的動作をさせるステップと、周期的動作の１サイクルの経路は、前側の経路と後側の経路とで構成され、前側の経路におけるアークを、後側の経路におけるアークより小さくするステップとを備える。これにより、部材間の継ぎ手強度を上げるとともに、溶接金属の凝固割れを抑制するため、溶接品質を向上させることが可能である。
【０１２４】
溶接電源制御部１１において、周期的動作の前側の経路におけるアークを、周期的動作する後側の経路におけるアークより小さくするステップは、周期的動作の前側の経路における溶接電圧を所定電圧以下にし、周期的動作の後側の経路における溶接電圧を所定電圧以上にするステップを含んでもよい。これにより、電圧を調整することにより簡易な方式でアークを制御することが可能である。
【０１２５】
周期的動作は、前進動作と後進動作とを含んでもよい。周期的動作させるステップは、前進動作時は前記溶接トーチと溶接処理対象の母材との距離を小さくするステップと、後進動作時は溶接トーチと母材との距離を大きくするステップとをさらに含んでもよい。溶接トーチと母材との距離を調整することにより簡易な方式でアークを制御することが可能である。
【０１２６】
（その他実施形態）
上記の実施形態においては、多関節型ロボットである溶接ロボット２０を用いてアーク溶接する方式について説明したが、溶接ロボット２０は、溶接トーチ３０をウィービング動作可能な駆動機構を有していればよく、特に多関節ロボットに限定されない。溶接ロボット２０は、三軸マニピュレータよりなる直交型ロボットであってもよい。
【０１２７】
今回開示された実施形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１２８】
１  溶接装置、１０  溶接制御装置、１１  溶接電源制御部、１２  Ａ／Ｄ変換部、１３  溶接電源装置、１４  溶接制御部、１５  ロボット動作制御部、１６  アークセンサ制御部、２０  溶接ロボット、２１  連結アーム、２２  アクチュエータ、３０  溶接トーチ、４０  ワイヤ送給装置、５０  溶接電流計測器、６２  記憶部、６４  設定部、Ｌ  溶接線。
【図１】
2020124719.tif 000003
【図２】
2020124719.tif 000004
【図３】
2020124719.tif 000005
【図４】
2020124719.tif 000006
【図５】
2020124719.tif 000007
【図６】
2020124719.tif 000008
【図７】
2020124719.tif 000009
【図８】
2020124719.tif 000010
【図９】
2020124719.tif 000011
【図１０】
2020124719.tif 000012
【図１１】
2020124719.tif 000013
【図１２】
2020124719.tif 000014
【図１３】
2020124719.tif 000015
【図１４】
2020124719.tif 000016
【図１５】
2020124719.tif 000017
【図１６】
2020124719.tif 000018
【図１７】
2020124719.tif 000019